(57)【要約】    【課題】  プラスチックフィルム基材上に、他の層を介して又は介さずに、撥水・撥油性で、且つ耐擦傷性を兼ね備えた、低屈折率層を形成した反射防止フィルムを提供する。    【解決手段】  透明プラスチック基材フィルム上に、直接又は他の層を介して、最表面層として低屈折率層が形成された反射防止フィルムであって、該低屈折率層内には、撥水・撥油処理剤による撥水・撥油性基の導入処理及び架橋性基を有する化合物による架橋基導入処理が施された空隙を有するシリカ微粒子が含まれていることを特徴とする反射防止フィルムである。【選択図】  なし【特許請求の範囲】
【請求項１】
透明プラスチック基材フィルム上に、直接又は他の層を介して、最表面層として低屈折率層が形成された反射防止フィルムであって、該低屈折率層内には、撥水・撥油処理剤による撥水・撥油性基の導入処理及び架橋性基を有する化合物による架橋基導入処理が施された空隙を有するシリカ微粒子が含まれていることを特徴とする反射防止フィルム。
【請求項２】
前記撥水・撥油処理剤は、空隙を有するシリカ微粒子のシラノール基と反応する疎水性基を有する化合物である請求項１記載の反射防止フィルム。
【請求項３】
前記疎水性基は、パーフルオロアルキル基である請求項２記載の反射防止フィルム。
【請求項４】
前記空隙を有するシリカ微粒子は、撥水・撥油処理剤による撥水・撥油性基の導入処理後に、架橋性基を有する化合物による架橋基導入処理が施されたものである請求項１乃至３の何れか１項記載の反射防止フィルム。
【請求項５】
前記撥水・撥油処理剤のシリカ微粒子への処理量は、シリカ微粒子１００質量部に対して、３質量部〜２５質量部であり、
前記架橋性基を有する化合物のシリカ微粒子への処理量は、シリカ微粒子１００質量部に対して５質量部〜２５質量部であり、
前記撥水・撥油処理剤と架橋性基を有する化合物との合計量が、空隙を有するシリカ微粒子１００質量部に対し８質量部〜３０質量部であることを特徴とする請求項１記載の反射防止フィルム。
【発明の詳細な説明】
【技術分野】
【０００１】
本発明は、撥水・撥油性で、且つ耐擦傷性を兼ね備えた、低屈折率層を有する、液晶ディスプレイやプラズマディスプレイ等の各種ディスプレイ等の光学物品の表面に用いられる反射防止フィルムに関する。
【背景技術】
【０００２】
液晶ディスプレイやプラズマディスプレイ等、光学物品の表示面は、その視認性を高めるために、蛍光灯などの外部光源から照射された光線の反射が少ないことが求められている。このような反射防止を行うために、透明プラスチック基材フィルム上に直接又は他の層を介して、下層の屈折率よりも低い屈折率を有する低屈折率層を形成した反射防止フィルムを光学物品の表面に貼付することが行われている。該反射防止フィルムにおける低屈折率層は、屈折率が低いことが必要であるが、ディスプレイの最表面に配置されることから、更に、水や油の付着が原因の汚染防止をするための撥水性、撥油性を付与すること、且つ傷つきを防止するための耐擦傷性を付与することが必要である。
【０００３】
特開２００２−８２２０６号公報（特許文献１）、特開２００３−２０２４０６号公報（特許文献２）には、反射防止フィルムに耐汚染性を付与するために、低屈折率層（反射防止層）上に撥水層を積層することが示されている。特許文献２の撥水層は反射防止フィルムの表面に直接面しているため、耐擦傷性に劣るという問題がある。このような耐擦傷性の問題を解決するためには、最表面層である撥水層以外の層に、耐擦傷性を付与することにより、反射防止フィルムとしての耐擦傷性を確保することが行われている。しかしながら、このような反射防止フィルムでは、耐汚染性及び耐擦傷性を付与するためには、低屈折率層（反射防止層）以外に、撥水・撥油層及び耐擦傷性の層を別途設ける必要があり、製造工程の増加は避けられない。
【０００４】
特開平８−２１１２０２号公報（特許文献３）には、撥水・撥油性を有するフッ素含有のシラン化合物で被覆された多数の反射防止超微粒子からなる反射防止膜を透明基板上に形成した光反射板が示されている。特許文献３の超微粒子は、エチルシリケートのバインダにより２００℃で焼成して固定されており、特許文献３のような高温の焼成を必要とする手法では、熱に弱いプラスチックフィルム基材を用いて反射防止フィルムを作成することはできない。
【０００５】
【特許文献１】特開２００２−８２２０６号公報
【特許文献２】特開２００３−２０２４０６号公報
【特許文献３】特開平８−２１１２０２号公報
【発明の開示】
【発明が解決しようとする課題】
【０００６】
本発明は、プラスチックフィルム基材上に、他の層を介して又は介さずに、撥水・撥油性で、且つ耐擦傷性を兼ね備えた、低屈折率層を形成した反射防止フィルムを提供することを目的とする。
【課題を解決するための手段】
【０００７】
上記課題を解決するための本発明の反射防止フィルムは、透明プラスチック基材フィルム上に、直接又は他の層を介して、最表面層として低屈折率層が形成された反射防止フィルムであって、該低屈折率層内には、撥水・撥油処理剤による撥水・撥油性基の導入処理及び架橋性基を有する化合物による架橋基導入処理が施された空隙を有するシリカ微粒子が含まれていることを特徴とする。
【０００８】
また、前記、低屈折率層内に含まれる空隙を有するシリカ微粒子は、撥水・撥油処理剤による撥水・撥油性基の導入処理後に、架橋性基を有する化合物（硬化性処理剤）により、架橋性基を導入処理されたものが望ましい。
【０００９】
本明細書において「撥水・撥油」とは、撥水と撥油の両方、又は撥水と撥油の何れか一方を意味する。
【００１０】
シリカ微粒子に撥水・撥油性処理剤と硬化性処理剤の両方の化合物を反応させ、撥水・耐擦傷性シリカ微粒子を得る。シリカ微粒子に対し撥水・撥油性化合物及び硬化性化合物の処理を撥水・撥油性処理剤、続いて硬化性処理剤の順に行うことが、未反応の撥水・撥油性化合物による塗膜の外観を損なうことを防ぐ上で好ましい。
【００１１】
本発明の反射防止フィルムに対して、さらに、耐擦傷性を付与するために、透明プラスチック基材フィルムと低屈折率層との間に、必要に応じてハードコート層を設けてもよい。また、本発明の反射防止フィルムに対して、帯電防止性を付与するために、透明プラスチック基材フィルムと低屈折率層との間に、必要に応じて帯電防止層を設けてもよい。
【発明の効果】
【００１２】
本発明の反射防止フィルムにおける低屈折率層は、撥水・撥油処理剤による撥水・撥油性基の導入処理、及び架橋性基を有する化合物（硬化性処理剤）により、架橋性基の導入処理された空隙を有するシリカ微粒子が含まれているので、本発明の反射防止フィルムは、油及び／又は水に対する耐汚染性があり、且つ、耐擦傷性に優れる。
【発明を実施するための最良の形態】
【００１３】
＜シリカ微粒子の処理方法について＞
シリカ微粒子
本発明で使用するシリカ微粒子は、通常のシリカ微粒子よりも屈折率が低い「空隙を有するシリカ微粒子」を用いる。「空隙を有する微粒子」とは、微粒子の内部に気体が充填された構造及び／または気体を含む多孔質構造をとった結果、或いは微粒子が集合体を形成した結果、気体が屈折率１．０の空気である場合、微粒子本来の屈折率に比べて微粒子中の空気の占有率に反比例して、屈折率が低下した微粒子及びその集合体のことを言う。微粒子の平均粒子径は、５ｎｍ以上３００ｎｍ以下であり、好ましくは下限が８ｎｍ以上であり上限が１００ｎｍ以下であり、より好ましくは下限が１０ｎｍ以下であり上限が８０ｎｍ以下である。シリカ微粒子の平均粒子径がこの範囲内にあることにより、低屈折率層に優れた透明性を付与することが可能となる。
【００１４】
上記シリカ微粒子の表面に撥水性・耐擦傷性を付与する際、シリカ微粒子は前処理なしでそのまま用いても良いが、好ましくは前処理として、シリカ微粒子をイオン交換樹脂などを用いてシリカ微粒子表面にあるシラノール基の活性を高めた後に、撥水・撥油処理及び耐擦傷性処理を行うと良い。
【００１５】
撥水・撥油性処理剤
シリカ微粒子の表面に撥水性基を導入する方法としては、シリカ微粒子の表面にシラノール基が多数存在するため、該シラノール基と、疎水性基を有する疎水性化合物を反応させることにより撥水性基を導入する方法、疎水性基を有する界面活性剤でシリカ微粒子表面を処理する方法、疎水性基を有する重合体でシリカ微粒子表面を被覆する方法、疎水性基を含有するガス存在下でプラズマ重合膜をシリカ表面に軽水する方法が挙げられる。
【００１６】
疎水性基を有する疎水性化合物としては、パーフルオロ基、アルキル基、トリメチルシリル基、ジメチルシリレン基、フェニル基、ポリジメチルシロキサンセグメント等を含む疎水性化合物が挙げられる。この疎水性化合物の中でも、撥水性と撥油性を兼ね備えたパーフルオロアルキル基を有する化合物をシリカ微粒子表面のシラノール基と結合させることが、撥水・撥油性を付与できるため特に好ましい。
【００１７】
上記、シリカ微粒子表面のパーフルオロアルキル化の方法としては、パーフルオロアルキル基を少なくとも１個以上含む金属アルコキシ化合物、金属ハロゲン化合物、金属イソシアネート化合物などを、シリカ微粒子表面のシラノール基と反応させる方法、フルオロ界面活性剤でシリカ微粒子を処理する方法、フルオロアルキル基を有する重合体でシリカ微粒子を被覆する方法、フッ素含有ガス存在下でプラズマ重合膜をシリカ微粒子表面に形成する方法などが挙げられる。この中でも、金属アルコキシ化合物、金属ハロゲン化合物、金属イソシアネート化合物を撥水・撥油性処理剤として用いることが望ましい。金属化合物の中でも、珪素を有する化合物は最も好ましい。
【００１８】
パーフルオロアルキル基含有化合物としては、３，３，３−トリフルオロプロピルトリメトキシシラン、３，３，３−トリフルオロプロピルトリエトキシシラン、３，３，３−トリフルオロプロピルトリイソプロポキシシラン、３，３，３−トリフルオロプロピルトリクロロシラン、３，３，３−トリフルオロプロピルトリイソシアネートシラン、２−パーフルオロオクチルトリメトキシシラン、２−パーフルオロオクチルエチルトリエトキシシラン、２−パーフルオロオクチルエチルトリイソプロポキシシラン、２−パーフルオロオクチルエチルトリクロロシラン、２−パーフルオロオクチルイソシアネートシラン等が挙げられる。
【００１９】
パーフルオロアルキル基の撥水・撥油性向上の構造としては、パーフルオロアルキル基の末端がトリフルオロ基（ＣＦ3 ）であること、パーフルオロアルキル基のアルキル鎖の長さが（ＣＦ2 ）3 以上であることが好ましい。さらに、上記記載の末端がトリフルオロ基（ＣＦ3 ）とアルキル鎖の長さが（ＣＦ2 ）3 以上の両方兼ね備えた化合物が最も好ましい。
【００２０】
架橋性基を有する化合物（硬化性処理剤）
撥水・撥油性処理を施したシリカ微粒子に、架橋性基を有する化合物で処理することにより架橋性基を導入することで、シリカ微粒子とバインダー樹脂とが結合するため、該シリカ微粒子を含有する塗膜は耐擦傷性が向上する。架橋性基をシリカ微粒子に導入する方法としては、上記撥水・撥油性化合物をシリカ微粒子に導入する方法と同手法を用いることができるため、例えば、架橋性基を１つ以上有する金属アルコキシ化合物、金属ハロゲン化合物、金属イソシアネート化合物を用いることができる。架橋性基として、光ラジカル重合、光カチオン重合、光アニオン重合のような重合反応、或いは、光二量化を経て進行する付加重合又は縮重合等の反応形式により反応が進行するものが挙げられる。その中でも、特に、アクリル基、ビニル基、アリル基等のエチレン性不飽和結合基は、紫外線、電子線のような電離放射線の照射により直接的に、又は開始剤の作用を受けて間接的に光ラジカル重合反応を生じるものであり、光硬化の工程を含む取り扱いが比較的容易なものとして好ましい。
【００２１】
表面処理
上記、撥水・撥油性処理、架橋性基導入処理においては、撥水・撥油性処理剤をシリカ微粒子の表面に反応させた後に、架橋性基を有する化合物（硬化性処理剤）を反応させて、架橋性基を導入することが好ましい。該順序で撥水・撥油性処理、及び架橋性基導入処理を行うことにより、未反応の撥水・撥油性化合物が減少し、塗膜面の外観を損なうことが防止できるからである。
【００２２】
撥水・撥油性処理剤のシリカ微粒子への処理量としてはシリカ微粒子１００質量部に対して、３質量部〜２５質量部が好ましい。３質量部以下だと撥水・撥油性を付与できず、２５質量部以上だと塗膜外観を損ねてしまう。硬化性処理剤のシリカ微粒子への処理量はシリカ微粒子１００質量部に対して５質量部〜２５質量部が好ましい。５質量部以下だと、塗膜の強度は得られず、２５質量部以上では膜の強度向上は得られない。
【００２３】
撥水・撥油性処理剤と硬化性処理剤を組み合わせる際に、双方の処理量の合計はシリカ微粒子１００質量部に対して８質量部〜３０質量部が好ましい。８質量部以下だと、撥水・撥油性及び膜の強度の両立は困難である。また、３０質量部以上だと塗膜の外観が損なわれる。
【００２４】
＜低屈折率層の作成について＞
低屈折率層は、前記した撥水・撥油性処理且つ硬化性処理が行われたシリカ微粒子を、バインダー樹脂として電離放射線硬化型樹脂、及び溶剤中に混合分散してなる低屈折率層用コーティング組成物を塗布、電離放射線硬化して形成し、下層の屈折率よりも低くなるようにする。電離放射線硬化型樹脂及び溶剤には下記に示すものが使用できる。
【００２５】
低屈折率層用コーティング組成物は、例えば、スピンコート法、デイップ法、スプレー法、スライドコート法、バーコート法、ロールコーター法、メニスカスコーター法、フレキソ印刷法、スクリーン印刷法、ビードコーター法等の各種方法で基材上に塗布することができる。塗工物は、通常は、必要に応じて乾燥し、その後、紫外線や電子線等の電離放射線を放射して硬化させることにより低屈折率層が形成される。
【００２６】
電離放射線硬化型樹脂
電離放射線硬化型樹脂には、電離放射線の照射を受けたときに直接、又は開始剤の作用を受けて間接的に、重合や二量化等の大分子化を進行させる反応を起こす重合性官能基を有するモノマー、オリゴマー及びポリマーを用いることができる。具体的には、アクリル基、ビニル基、アリル基等のエチレン性不飽和結合を有するラジカル重合性のモノマー、オリゴマーが好ましく、バインダー成分の分子間で架橋結合が生じるように、一分子内に重合性官能基を２個以上、好ましくは３個以上有する多官能のバインダー成分であることが望ましい。しかしながら、その他の電離放射線硬化性のバインダー成分を用いることも可能であり、例えば、エポキシ基含有化合物のような光カチオン重合性のモノマーやオリゴマーを用いてもよい。
【００２７】
該バインダー樹脂が光硬化型樹脂である場合には、ラジカル重合を開始させるために光開始剤を用いることが望ましい。光開始剤は特に限定されないが、例えば、アセトフェノン類、ベンゾフェノン類、ケタール類、アントラキノン類、ジスルフィド化合物類、チウラム化合物類、フルオロアミン化合物類などが挙げられる。
【００２８】
溶剤
固形成分を溶解分散するための有機溶剤が必須であり、その種類は限定されないが、例えば、メタノール、エタノール、イソプロピルアルコール等のアルコール類；メチルエチルケトン、メチルイソブチルケトン、シクロヘキサノン等のケトン類；酢酸エチル、酢酸ブチル等のエステル類；ハロゲン化炭化水素類；トルエン、キシレン等の芳香族炭化水素類が挙げられる。
【００２９】
＜反射防止フィルムの作成について＞
透明プラスチック基材フィルム
透明プラスチック基材フィルムの材質は、特に限定されないが、反射防止フィルムに用いられる一般的な材料を用いることができ、例えば、トリアセテートセルロース (ＴＡＣ）、ポリエチレンテレフタレート（ＰＥＴ）、ジアセチルセルロース、アセテートブチレートセルロース、ポリエーテルサルホン、アクリル系樹脂、ポリウレタン系樹脂、ポリエステル、ポリカーボネート、ポリスルホン、ポリエーテル、トリメチルペンテン、ポリエーテルケトン、（メタ）アクリロニトリル等の各種樹脂で形成したフィルム等を例示することができる。基材の厚さは、通常２５μｍ〜１０００μｍ程度である。
【００３０】
ハードコート層
ハードコート層は、反射防止積層体に耐擦傷性、強度等の性能を向上させる目的で、必要に応じて、形成されてよい。「ハードコート層」とは、ＪＩＳ５６００−５−４：１９９９で規定される鉛筆硬度試験で「Ｈ］以上の硬度を示すものをいう。
【００３１】
ハードコート層は、電離放射線硬化型樹脂組成物を使用して形成することが好ましく、より好ましくは（メタ）アクリレート系の官能基を有するもの、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエーテル樹脂、多価アルコール、エチレングリコールジ（メタ）アクリレート、ペンタエリスリトールジ（メタ）アクリレートモノステアレート等のジ（メタ）アクリレート；トリメチロールプロパントリ（メタ）アクリレート、ペンタエリスリトールトリ（メタ）アクリレート等のトリ（メタ）アクリレート；ペンタエリスリトールテトラ（メタ）アクリレート誘導体、ジペンタエリスリトールペンタ（メタ）アクリレート等の多官能化合物としてのモノマー類；または、エポキシアクリレート又はウレタンアクリレート等のオリゴマーを使用することができる。
【００３２】
ハードコート層の形成方法は、前記低屈折率層の形成方法と同様な方法にて行うことができる。
【００３３】
帯電防止層
帯電防止層は、反射防止積層体に、静電気の発生の抑制、ゴミの付着の排除、および外部からの静電気障害の抑制を図るために、必要に応じて、設けられてよい。帯電防止層は反射防止積層体の表面抵抗値を１０12Ω／□以下とする働きを担うものが好ましいが、その一方で、表面抵抗値が１０12Ω／□以上であっても、静電気発生の抑制等の上記諸機能を発揮できるのであれば帯電防止層を設けることが好ましい。
【００３４】
帯電防止層形成用コーティング組成物は、既にインキ化されたものを用いても良いし、導電性微粒子、電離放射線硬化型樹脂、溶剤、その他の成分などを組み合わせて調製しても良い。上記各成分を用いて帯電防止層形成用コーティング組成物を調製するには、塗工液の一般的な調製法に従って分散処理すればよい。例えば、導電性微粒子がコロイドの形状であれば、そのまま混合することが可能であるし、粉状であれば、得られた混合物にビーズ等の媒体を投入し、ペイントシェーカーやビーズミル等で適切に分散処理することにより、コーティングのための帯電防止層形成用組成物が得られる。
【００３５】
帯電防止層形成用コーティング組成物は、例えば、スピンコート法、デイップ法、スプレー法、スライドコート法、バーコート法、ロールコーター法、メニスカスコーター法、フレキソ印刷法、スクリーン印刷法、ビードコーター法等の各種方法で基材上に塗布することができる。塗工物は、通常は、必要に応じて乾燥して硬化させるか、或いは、紫外線や電子線等の電離放射線を放射して硬化させることにより帯電防止層が形成される。
【実施例】
【００３６】
実施例１、２、比較例１〜４について
本実施例１、２及び比較列１〜４の透明プラスチック基材フィルム／ハードコート層／低屈折率層からなる反射防止フィルムの作製は以下のようにして行った。
【００３７】
透明プラスチック基材フィルム／ハードコート層からなる積層フィルム上に、下記に示す組成の低屈折率層形成用コーティング組成物をバーコーティングし、乾燥により溶剤を除去した後、紫外線照射装置（フュージョンＵＶシステムジャパン（株）製）を用いて、照射線量２６０ｍＪ／ｃｍ2 で紫外線照射を行い、塗膜を硬化させて、屈折率層の膜厚を約１００ｎｍとした透明プラスチック基材フィルム／ハードコート層／低屈折率層からなる積層体（反射防止フィルム）を得た。表面処理された空隙を有するシリカゾルは、下記の実施例１、２及び比較例１〜４で得たものを使用した。
【００３８】
低屈折率層形成用コーティング組成物の調製
下記組成の成分を混合して低屈折率層形成用組成物を調製した。
【００３９】
表面処理された空隙を有するシリカゾル（１０％メチルイソブチルケトン溶液）
２８．５６質量部
ペンタエリスリトールトリアクリレート（ＰＥＴＡ）              １．９０質量部
イルガキュア９０７（商品名、チバスペシャリティケミカルズ社製）０．０２質量部
イルガキュア１８４（商品名、チバスペシャリティケミカルズ社製）０．０７質量部
ＴＳＦ４４６０（商品名、ＧＥ東芝シリコーン（株）製）          ０．２４質量部
メチルイソブチルケトン                                      ６９．２１質量部
【００４０】
＜評価方法＞
最低反射率
５℃正反射測定装置を備えた分光光度計（島津製作所（株）製、ＵＶ−３１００ＰＣ：商品名）を用いて反射率を測定した。なお、反射率は波長５５０ｎｍ付近で極小値となったときの値（最低反射率）を示した。
【００４１】
耐擦傷性評価試験
反射防止積層体の表面を、＃００００番のスチールウールを用いて、所定の摩擦荷重（２００ｇ）で３０往復摩擦し、反射防止積層体の表面に傷がないものには○、傷の本数が１〜１０本以内のものには△、傷の本数が１０本以上のものには×として、反射防止積層体の耐擦傷性を評価した。
【００４２】
接触角測定
協和界面科学（株）製の顕微鏡式接触角計ＣＡ−ＱＩシリーズを用いて、撥水性については水、撥油性については流動パラフィンにて測定した。
【００４３】
［実施例１］（シリカ微粒子の表面処理）
１晩イオン交換樹脂（AG r 501-x8(D) Resin: 商品名、BIO-RAD Laboratories INC.)にて、不純物イオンをとり除いた空隙を有するシリカゾル（イソプロピルアルコールの１０％溶液）９３質量部にフッ素系シランカップリング剤（ＴＳＬ−８２３３：商品名、東芝シリコーン社製）０．５質量部を添加し、溶剤としてイソプロピルアルコールを５．５質量部加えた。得られた混合物に対して、更に、水を添加した。該水の添加量はフッ素系シランカップリング剤１ｍｏｌに対し３ｍｏｌとした。また、ＨＣｌ水溶液にて全体の溶液をｐＨ＝４に調節した後、８０℃、２．５時間過熱攪拌を行った。次いで、得られた処理物に対してメタアクリル系シランカップリング剤（ＫＢＭ−５０３：商品名、信越化学社製）を１質量部添加し、さらに８０℃、２．５時間還流攪拌を行い、撥水・撥油性及び耐擦傷性のシリカ微粒子を得た。作製した溶液は、イソプロピルアルコールからメチルイソブチルケトンに溶剤置換を行った。
【００４４】
［実施例２］（シリカ微粒子の表面処理）
前記実施例１のシリカ微粒子の表面処理において、フッ素系シランカップリング剤（ＴＳＬ−８２３３：商品名、東芝シリコーン社製）を１質量部に変更した以外は、前記実施例１と同様の処理を行い、本実施例２の表面処理シリカ微粒子を得た。
【００４５】
［比較例１］
１晩イオン交換樹脂にて、不純物イオンをとり除いた空隙を有するシリカゾル（イソプロピルアルコールの１０％溶液）を用いた。
【００４６】
［比較例２］
前記実施例１のシリカ微粒子の表面処理において、メタアクリル系シランカップリング剤による処理を施さない以外は、前記実施例１と同様の処理を行い、比較例２の表面処理シリカ微粒子を得た。
【００４７】
［比較例３］
前記実施例１のシリカ微粒子の表面処理において、フッ素系シランカップリング剤による処理を施さない以外は、前記実施例１と同様の処理を行い、比較例３の表面処理シリカ微粒子を得た。
【００４８】
［比較例４］
前記実施例１のシリカ微粒子の表面処理において、フッ素系シランカップリング剤による処理、及びメタアクリル系シランカップリング剤による処理を常温で行った以外は、前記実施例１と同様な処理を行い、比較例４の表面処理シリカ微粒子を得た。
【００４９】
前記実施例１、２、比較例１〜４の表面処理シリカ微粒子を用いて作製した反射防止フィルムについての各評価の結果を下記の表１に示す。
【００５０】
【表１】
2006106507.tif 000002
【００５１】
表１によれば、本実施例１及び２の反射防止フィルムは、撥水性、撥油性が共に優れ、且つ耐擦傷性に優れることが分かる。
【産業上の利用可能性】
【００５２】
本発明の反射防止フィルムは、液晶ディスプレイ、プラズマディスプレイ等の画像表示装置に適用可能であり、水及び／又は油に対する防汚性に優れ、且つ耐擦傷性に優れる。